"偏光子と保護フィルムとの接着に用いる偏光板用光硬化性接着剤であって、オキセタン系モノマー及び光酸発生剤を含有することを特徴とする偏光板用光硬化性接着剤。オキセタン系モノマーは、分子内に2個以上のオキセタニル基を有し、アクリロイル基を有さない化合物、又は、分子内に1個以上のオキセタニル基及び1個以上のアクリロイル基を有する化合物であることを特徴とする請求項1記載の偏光板用光硬化性接着剤。オキセタン系モノマーは、下記式1で表される化合物又は下記式2で表される化合物であることを特徴とする請求項1又は2記載の偏光板用光硬化性接着剤。式2中、R1は、水素又はメチル基を示す。増感剤を含有することを特徴とする請求項1、2又は3記載の偏光板用光硬化性接着剤。E型粘度計を用いて、25°C、2.5rpmの条件で測定した粘度が40mPas以下であることを特徴とする請求項1、2又は3記載の偏光板用光硬化性接着剤。本発明は、粘度が低く、光により容易に硬化し、接着性及び耐久性に優れ、高い信頼性を有する偏光板用光硬化性接着剤を提供することを目的とする。本発明は、偏光子と保護フィルムとの接着に用いる偏光板用光硬化性接着剤であって、オキセタン系モノマー及び光酸発生剤を含有する偏光板用光硬化性接着剤である。以下に本発明を詳述する。本発明者らは、オキセタン系モノマーと光酸発生剤とを組み合わせて用いた接着剤は、無溶剤ながら、粘度が低く、乾燥工程なしに光により容易に硬化し、かつ、接着性、及び、耐熱性、耐湿熱性、耐冷熱サイクル性等の各種耐久性に優れることを見出し、本発明を完成させるに至った。本発明の偏光板用光硬化性接着剤は、オキセタン系モノマーを含有する。上記オキセタン系モノマーを含有することにより、本発明の偏光板用光硬化性接着剤は、低粘度で、硬化速度が速く、信頼性の高いものとなる。なお、本明細書において、上記オキセタン系モノマーとは、分子内に1個以上のオキセタニル基を有する化合物を意味する。上記オキセタン系モノマーは、得られる偏光板用光硬化性接着剤が、硬化速度が速く、信頼性に優れるものとなるため、分子内に2個以上のオキセタニル基を有し、アクリロイル基を有さない化合物、又は、分子内に1個以上のオキセタニル基及び1個以上のアクリロイル基を有する化合物であることが好ましい。なかでも、下記式1で表される化合物又は下記式2で表される化合物であることがより好ましい。式2中、R1は、水素又はメチル基を示す。上記オキセタン系モノマーの含有量の好ましい下限は30重量部、好ましい上限は80重量部である。上記オキセタン系モノマーの含有量が30重量部未満であると、硬化収縮が大きくなり信頼性が低下することがある。上記オキセタン系モノマーの含有量が80重量部を超えると、架橋が進みすぎ、接着力が低下することがある。上記オキセタン系モノマーの含有量のより好ましい下限は40重量部、より好ましい上限は70重量部である。本発明の偏光板用光硬化性接着剤は、本発明の目的に反しない範囲でその他の光カチオン硬化性樹脂を含有してもよい。上記その他の光カチオン硬化性樹脂としては、エポキシ樹脂、ビニルエーテル等が挙げられる。上記エポキシ樹脂は特に限定されず、例えば、ビスフェノールA型エポキシ樹脂、ビスフェノールF型エポキシ樹脂、ビスフェノールAF型エポキシ樹脂、ビスフェノールS型エポキシ樹脂、水添ビスフェノールA型エポキシ樹脂、水添ビスフェノールF型エポキシ樹脂、ノボラック型エポキシ樹脂、脂環式エポキシ樹脂、脂肪族グリシジルエーテル、レゾルシノールグリシジルエーテル等が挙げられる。本発明の偏光板用光硬化性接着剤は、光酸発生剤を含有する。上記光酸発生剤は、光照射によりプロトン酸又はルイス酸を発生するものであれば特に限定されず、イオン性光酸発生剤であってもよいし、非イオン性光酸発生剤であってもよい。上記イオン性光酸発生剤は特に限定されず、例えば、ヨードニウム塩、スルホニウム塩等が挙げられる。上記ヨードニウム塩は特に限定されず、例えば、トリルクミルヨードニウムテトラキスペンタフルオロフェニルボレート等が挙げられる。上記スルホニウム塩は特に限定されず、例えば、ジフェニル-4-チオフェニルスルホニウム-ヘキサフルオロアンチモネート等が挙げられる。上記光酸発生剤のうち、市販されているものとしては、RP2074ローディア社製、SP-170ADEKA社製等が挙げられる。なかでも、ジフェニル-4-チオフェニルスルホニウム-ヘキサフルオロアンチモネートが好ましい。上記光酸発生剤の含有量は特に限定されないが、好ましい下限は0.5重量部、好ましい上限は5重量部である。上記光酸発生剤の含有量が0.5重量部未満であると、得られる偏光板用光硬化性接着剤の硬化反応が充分に進行しないことがある。上記光酸発生剤の含有量が5重量部を超えると、得られる偏光板用光硬化性接着剤が着色したり、酸により基材を劣化させたりすることがある。上記光酸発生剤の含有量のより好ましい下限は1重量部、より好ましい上限は3重量部である。本発明の偏光板用光硬化性接着剤は、増感剤を含有することが好ましい。増感剤を含有することにより、硬化反応をより促進させることができる。上記増感剤としては、下記式3で表されるベンゾフェノン誘導体からなる増感剤を含有することが好ましい。式3中、R2及びR3は、水素、下記式4-1で表される置換基、又は、下記式4-2で表される置換基を表す。R2及びR3は互いに同一であってもよいし、異なっていてもよい。式4-1、4-2中、R4は、水素、炭素数1~20の直鎖状又は分枝状のアルキル基、炭素数1~20のアルコキシル基、ハロゲン原子、水酸基、カルボキシル基、又は、炭素数1~20のカルボン酸アルキルエステル基を表す。上記式3で表されるベンゾフェノン誘導体としては、具体的には例えば、ベンゾフェノン、2,4-ジクロロベンゾフェノン、o-ベンゾイル安息香酸メチル、4,4’-ビスジメチルアミノベンゾフェノン、4-ベンゾイル-4’-メチルジフェニルサルファイド等が挙げられる。上記増感剤の含有量は特に限定されないが、好ましい下限は0.05重量部、好ましい上限は2重量部である。上記増感剤の含有量が0.05重量部未満であると、増感剤の効果が充分に発揮されないことがある。上記増感剤の含有量が2重量部を超えると、得られる偏光板用光硬化性接着剤が着色したり、透過率低下から硬化深度が浅くなったりすることがある。上記増感剤の含有量のより好ましい下限は0.1重量部、より好ましい上限は1重量部である。本発明の偏光板用光硬化性接着剤は、必要に応じて、紫外線吸収剤を含有してもよい。上記紫外線吸収剤は特に限定されず、例えば、ベンゾトリアゾール系、ベンゾフェノン系、トリアジン系紫外線吸収剤が挙げられる。なかでも、ベンゾトリアゾール系のチヌビンP、チヌビン326BASF社製が好適に使用される。本発明の偏光板用光硬化性接着剤は、溶剤を含有していなくても低粘度であり、スリットコーターやインクジェット装置等を用いて塗布することができる。具体的には、本発明の偏光板用光硬化性接着剤は、E型粘度計を用いて、25°C、2.5rpmの条件で測定した粘度が40mPas以下であることが好ましい。上記粘度が40mPasを超えると、スリットコーターやインクジェット装置等を用いて塗布できなくなることがある。上記粘度のより好ましい上限は35mPasである。また、上記粘度の好ましい下限は5mPasである。上記粘度が5mPas未満であると、粘度が低すぎるため、塗布時に広がりすぎることがある。上記粘度のより好ましい下限は10mPasである。本発明の偏光板用光硬化性接着剤を製造する方法は特に限定されず、オキセタン系モノマーと光酸発生剤と必要に応じて添加される増感剤等の添加剤とを、ホモディスパー、ホモミキサー、プラネタリウムミキサー等を用いて混合、攪拌する方法等が挙げられる。本発明によれば、粘度が低く、光により容易に硬化し、接着性及び耐久性に優れ、高い信頼性を有する偏光板用光硬化性接着剤を提供することができる。以下に実施例を掲げて本発明を更に詳しく説明するが、本発明はこれら実施例のみに限定されない。実施例1オキセタン系モノマーとしてジ{1-エチル3-オキセタニル}メチルエーテル東亞合成社製、OXT-22160重量部、その他の光カチオン硬化性樹脂として水素化ビスフェノールF型エポキシ樹脂三菱化学社製、YL675340重量部、光酸発生剤としてジフェニル4-フェニルチオフェニルスルホニウム5フッ化アンチモネートADEKA社製、SP-1703重量部溶剤分除く、及び、増感剤として9,10-ジブトキシアントラセン川崎化成社製、DBA0.3重量部を、ガラスフラスコを用いて100Paの減圧下で1時間混合、攪拌し、偏光板用光硬化性接着剤を得た。実施例2オキセタン系モノマーとしてジ{1-エチル3-オキセタニル}メチルエーテルに代えて3-エチル3-オキセタニルメチルアクリレート宇部興産社製、OXMP60重量部を配合したこと以外は、実施例1と同様にして偏光板用光硬化性接着剤を得た。実施例3オキセタン系モノマーとしてジ{1-エチル3-オキセタニル}メチルエーテル式1式1に代えて3-エチル-3-ヒドロキシメチルオキセタン宇部興産社製、EHO60重量部を配合したこと以外は、実施例1と同様にして偏光板用光硬化性接着剤を得た。実施例4ジ{1-エチル3-オキセタニル}メチルエーテルの配合量を20重量部に変更し、水素化ビスフェノールF型エポキシ樹脂三菱化学社製、YL6753の配合量を80重量部に変更したこと以外は、実施例1と同様にして偏光板用光硬化性接着剤を得た。実施例5ジ{1-エチル3-オキセタニル}メチルエーテルの配合量を90重量部に変更し、水素化ビスフェノールF型エポキシ樹脂の配合量を10重量部に変更したこと以外は、実施例1と同様にして偏光板用光硬化性接着剤を得た。実施例6ジフェニル4-フェニルチオフェニルスルホニウム5フッ化アンチモネートの配合量を0.4重量部に変更したこと以外は、実施例1と同様にして偏光板用光硬化性接着剤を得た。実施例7ジフェニル4-フェニルチオフェニルスルホニウム5フッ化アンチモネートの配合量を6重量部に変更したこと以外は、実施例1と同様にして偏光板用光硬化性接着剤を得た。比較例1ポリビニルアルコール重量平均分子量1700、けん化度99.65重量部を水95重量部の水に溶解して偏光板用光硬化性接着剤を得た。比較例2ジ{1-エチル3-オキセタニル}メチルエーテルを配合せず、水素化ビスフェノールF型エポキシ樹脂の配合量を100重量部に変更したこと以外は、実施例1と同様にして偏光板用光硬化性接着剤を得た。<評価>実施例及び比較例で得られた偏光板用光硬化性接着剤について以下の評価を行った。結果を表1に示した。粘度E型粘度計を用いて、25°C、2.5rpmの条件で、実施例及び比較例で得られた偏光板用光硬化性接着剤の粘度を測定した。相溶性実施例及び比較例で得られた偏光板用光硬化性接着剤を、ワイヤーバーを用いて、環状オレフィン製保護フィルムゼオノア日本ゼオン社製上に塗布した。塗布状態を目視し、弾きが無い場合を○、徐々に弾きが生じた場合は△、塗布直後から弾きが生じた場合を×として評価した。硬化物の耐湿性実施例及び比較例で得られた偏光板用光硬化性接着剤を、ワイヤーバーを用いて、環状オレフィン製保護フィルムゼオノア日本ゼオン社製上に塗布し、その上から前記ゼオノアを貼り合わせた。次いで、メタルハライドランプを用いて、3000mJ/cm2の紫外線を照射して接着剤を硬化させ、評価用偏光板を作製した。作製した評価用偏光板を、85°C、85RHの恒温槽に500時間静置した。評価用偏光板を恒温槽から取り出した後、目視で評価し、恒温槽に静置する前と変化が無い場合を○、僅かに周辺の剥離があった場合を△、周辺の剥離や気泡があった場合を×として耐久性を評価した。硬化物の透明性耐湿性と同様にして得られた評価用偏光板を目視し、無色透明であった場合を○、僅かに着色が見られた場合を△、はっきりと変色や白濁が見られた場合を×として評価した。接着性硬化物の耐湿性と同様にして得られた評価用偏光板の180°剥離強度を、万能試験機島津製作所社製、EZグラフを用いて、剥離速度5mm/分の条件で測定した。なお、比較例1で得られた偏光板用光硬化性接着剤を用いて作製した評価用偏光板は、偏光板用光硬化性接着剤を乾燥させることができなかったため、接着性の評価を行えなかった。"